(57)【特許請求の範囲】
【請求項１】
基材と、
前記基材の少なくとも一方の面に形成される補強樹脂層と、
を少なくとも備える農業用シートであって、
前記基材は、ポリプロピレン系樹脂を含み、無機系充填材および有機系充填材のいずれか一方又は両方を含有し、
空隙率が３５％以上６０％以下であり、且つ、厚みが３０μｍ以上９０μｍ以下であり、
前記補強樹脂層は、酢酸ビニルの含有量が１０質量％以上３０質量％以下のエチレン−酢酸ビニル共重合体を含み、
前記補強樹脂層は空隙を有していないことを特徴とする農業用シート。
【請求項２】
前記基材が少なくとも１軸延伸基材を含むことを特徴とする請求項１に記載の農業用シート。
【請求項３】
前記基材を構成する前記ポリプロピレン系樹脂が、プロピレン−αオレフィン共重合体であることを特徴とする請求項１又は２に記載の農業用シート。
【発明の詳細な説明】
【技術分野】
【０００１】
本発明は、農作物のマルチ栽培において土壌環境のコントロールのために地面を被覆するシート材（以下農業用シートと略称する）に関する。特に、ミカンなどの柑橘類、桃、及び柿などの落葉果樹類および野菜類のマルチ栽培に適した農業用シートに関する。
【背景技術】
【０００２】
最近、果実、野菜および花等の農作物の国外から自由化要求が高まり、農作物の高品質化および差別化等が図られている中でマルチ栽培の技術が注目されている。マルチ栽培とは、栽培時の天候に影響されることなく良質の農作物を得るために栽培土壌（地面）の状態をコントロールする栽培方法をいう。マルチ栽培においては、樹木の根が伸びている地面を農業用シート材で被覆することによって栽培土壌（地中）の状態のコントロールを行う。
【０００３】
１９５０年代から農作物の栽培環境を制御するために、種々のマルチ栽培用のフィルム材である農業用シート（マルチフィルム、又は、マルチシートとも称する）が用いられるようになってきた。その後、１９７０年代に至って反射機能を有するマルチフィルムの開発が始まった。
【０００４】
例えば、果樹の栽培において、果実の糖度を向上させるためには、雨水の土壌への浸透を防ぐと共に、土壌中の水分を蒸散させて、土壌を適度な乾燥状態に保つことが重要である。また、樹勢の低下を防ぐためには、土壌中の炭酸ガスを外気中に放出することが重要である。さらに、果実の着色の促進のためには、太陽光線を地上で拡散反射させてこれを果樹に照射することが重要である。
【０００５】
そのようなところから、遮水性、透湿性、通気性とを有し、併せて太陽光線を拡散反射することを可能とするフィルムないしシートを樹木周囲の地表に敷いて、栽培土壌（地中）の水分量、炭酸ガス濃度、及び樹木への太陽光の照射を制御しようとするものである。これに用いられるのがマルチフィルムないしマルチシートと呼ばれる農業用シートである。
【０００６】
今日これらの反射機能を有する農業用シートとしては、白色の防水性シート、防水性シルバーポリフィルム、白色の防水性・透湿性不織布シート、防水性アルミ蒸着シート等が用いられている。たとえば、柑橘類のマルチ栽培においては、ポリエチレンや塩化ビニル系樹脂からなるシルバー又は黒の不透明シート、または無色透明シート等が農業用シート材として使用されている。桃のマルチ栽培においては、ポリエチレンや塩化ビニル系樹脂にアルミ箔を蒸着したシルバーシート等が用いられている。
【０００７】
例えば、特許文献１にはマルチシートとして、長繊維不職布からなる不職布シート表面の少なくとも一部に光反射性の樹脂層を形成して、光反射率を所定以上にした光反射性マルチシートが記載されている。引用文献１によれば、このような光反射性マルチシートを農業用シートとして用いることにより、土壌への光透過が抑制されて除草効果があるとともに、夏期の地温上昇を抑えることができるとされている。
【０００８】
これらの中の不織布シートは針によって穴を開けたものではなく、不織布における繊維間の間隙を利用したものである。したがって、遮水性や透湿性を正確に制御することが困難である。また、不織布であるために物理的強度が劣る。このためにこのシート上で作業し、農業機械が走行すると、シートの強度が低いために耐用年数が短くなる問題がある。
【０００９】
そのため、透湿性を有するような樹脂シートをマルチシートとして使用することも提案されている。例えば、特許文献２および特許文献３等には、オレフィン樹脂等の熱可塑性樹脂に、炭酸カルシウム等の充填剤を配合したものを原料としてフィルム化することにより透湿性のある多孔質フィルムを得ることができ、マルチ栽培用のシートとして利用できることが提案されている。
【先行技術文献】
【特許文献】
【００１０】
【特許文献１】特開２００３−３３３９４０号公報
【特許文献２】特開平３−２８０８１６号公報
【特許文献３】特開平４−１６６０２２号公報
【発明の概要】
【発明が解決しようとする課題】
【００１１】
しかしながら、特許文献２、及び特許文献３に記載されているようなプラスチックフィルム製のシートは、水を通さないが同時に通気性、透湿性が十分であるとは言えず、地中から蒸発する水分（水蒸気）および炭酸ガスの透過が不十分であることが知られている。このように樹木の根が伸びている地面からの水分の蒸発および炭酸ガスの放出が阻害された場合、樹木を弱らせることとなる。そこで、これらプラスチック製のシートを、雨天時には樹木の根が伸びている地面を覆うように敷き、晴天時には取り除くか又は該地面を露出するようにめくる必要がある。しかし、この作業を収穫時まで天候に応じて繰り返すことには天候の予測がむずかしいこともあって著しく作業性に欠けるという問題があった。
また、充填剤を大量に含んだ多孔質フィルムは、単独では耐久性がなくシート上で作業時や経時で破れ易い問題があった。
【００１２】
すなわち、本発明の課題は、従来のプラスチックフィルム製の農業用シートにおける上述した問題を解決し、高い耐久性を有するとともに、高い遮水性を有しながら透湿性および通気性を有するなど農業用シート材に要求される全ての特性に優れ、作業性を改善することができる農業用シートを提供することにある。
【課題を解決するための手段】
【００１３】
以上の状況を鑑み、鋭意研究開発を進め、本願発明の請求項１は、基材と、前記基材の少なくとも一方の面に形成される補強樹脂層とを、少なくとも備える農業用シートであって、前記基材は、ポリプロピレン系樹脂を含み、無機系充填剤および有機系充填剤のいずれか一方又は両方を含有し、空隙率が３５％以上６０％以下であり、且つ、厚みが３０μｍ以上９０μｍ以下であり、前記補強樹脂層は、酢酸ビニルの含有量が１０質量％以上３０質量％のエチレン‐酢酸ビニル共重合体を含むことを特徴とする農業用シートである。
【００１４】
加えて、本願発明の請求項２は、前記基材が少なくとも一方向に延伸されていることを特徴とする請求項1に記載の農業用シートである。
【００１５】
加えて、本願発明の請求項３は、前記基材を構成する前記ポリプロピレン系樹脂が、エチレン−αオレフィン共重合体であることを特徴とする請求項１又は請求項２のいずれかに記載の農業用シートである。
【発明の効果】
【００１６】
本発明の農業用シートによれば、農業用のマルチシートとして必要な、高い耐久性を有するとともに、高い遮水性を有しながら透湿性および通気性を有し、同時に植物の光合成向上に必要な光散乱シートとしての反射性を満たすものである。
【図面の簡単な説明】
【００１７】
【図１】図１は、本願発明の農業用シートを、その一実施形態で説明する概念図（断面図）である。
【図２】図２は、本発明の農業用シートにおける水蒸気および炭酸ガスの移動の状態を示す説明図である。
【図３】図３は、本発明の農業用シートにおける水分（雨水）の遮水の状態を示す説明図である。
【発明を実施するための形態】
【００１８】
以下、本願発明の実施形態について、図面を参照しながら詳しく説明する。なお、図面は概念図であり、説明上の都合に応じて適宜、構成要素の縮尺関係、縦横比等は誇張されていることがある。また、本願発明は、以下の実施形態に何ら限定されるものではなく、本願発明の目的の範囲内において、適宜変更を加えて実施することができる。
【００１９】
本実施形態において、遮水性とは、液体としての水の通過を妨げる性質を指し示す用語として用いている。また、透湿性とは、気体としての水すなわち水蒸気の通過させやすい性質を指し示す用語として用いている。さらに、通気性とは、二酸化炭素をはじめとする気体を通過させやすい性質を指し示す用語として用いている。
【００２０】
本実施形態による農業用シート１を、図１に示す一実施形態例を参照して説明する。
本実施形態の農業用シート１は、基材１２と、前記基材１２の少なくとも一方の面に形成される補強樹脂層１１とを、少なくとも備える農業用シート１である。前記基材１２は、ポリプロピレン系樹脂を含み、無機系充填剤および有機系充填剤のいずれか一方又は両方を含有し、空隙率が３５％以上６０％以下であり、且つ、厚みが３０μｍ以上９０μｍ以下であり、また、前記補強樹脂層１１は、酢酸ビニルの含有量が１０質量％以上３０質量％以下のエチレン‐酢酸ビニル共重合体を含むことを特徴とする。
【００２１】
［基材］
本実施形態における基材１２は、ポリプロピレン系樹脂を含み、無機系充填剤および有機系充填剤のいずれか一方又は両方を含有し、空隙率が３５％以上６０％以下であり、且つ、厚みが３０μｍ以上９０μｍ以下である。
【００２２】
本実施形態の基材１２は、微細な空隙を含有し、その空隙率が、３５％以上６０％以下とすることで、雨水は通さないが水蒸気やガスを透過する材料となる。
【００２３】
空隙の大きさは、平均径が１μｍ以上５０μｍ以下の範囲にあるのが好ましく、より好ましくは２μｍ以上４０μｍ以下の範囲にあり、更に好ましくは５μｍ以上３０μｍ以下の範囲にある。
【００２４】
空隙の大きさは、基材１２の積層方向または積層面における任意の断面の空隙の径である。基材１２の空隙の平均径が１μｍ未満の場合には、基材１２の表面に生じる空隙の大きさが小さいため、基材１２が所望の透湿性を発現し難くなるため、好ましくない。また、基材１２の空隙の平均径が５０μｍを超える場合には、基材１２の強度が著しく低下するため、好ましくない。
【００２５】
なお、空隙の形状は、円状、楕円状等様々であるが、それぞれの空隙の最大径（Ｌ）とそれに直角な方向の最大の径（Ｍ）を測定して平均したもの［（Ｌ＋Ｍ）／２］をそれぞれの空隙の平均径とする。少なくともｎ個（ｎは１以上の整数）の空隙を選び繰り返して測定し、その平均値を平均径とする。
【００２６】
空隙の径の測定方法は、試料より任意の一部を切り取り、エポキシ樹脂などで包埋してミクロトーム等で切断後、試料台に貼り付けて、観察面に金または金−パラジウム等を蒸着し、試料の断面を、例えば、（株）日立製作所製の走査型電子顕微鏡Ｓ−２４００等を使用して観察しやすい任意の倍率にて表面の空隙形状を観察することで測定する。
【００２７】
本実施形態においては、空隙の大きさは、充填剤の添加量、得られた熱可塑性樹脂シートを延伸する際の延伸倍率および延伸温度等を適宜調整することにより、所望の平均径の範囲とすることができる。
【００２８】
基材１２を構成する熱可塑性樹脂材料としては、プロピレン系樹脂が、耐熱性、耐水性、耐薬品性、コスト面の面から好ましく用いることができる。かかるプロピレン系樹脂としては、プロピレン単独重合体でありアイソタクティックないしはシンジオタクティック及び種々の程度の立体規則性を示すポリプロピレン、プロピレンを主成分とし、これと、エチレン、ブテン−１、ヘキセン−１、ヘプテン−１，４−メチルペンテン−１等のαオレフィンを共重合体させた樹脂が好ましく使用される。これらの共重合体は、２元系でも３元系でも４元系でもよく、またランダム共重合体でもブロック共重合体であってもよい。
【００２９】
本実施形態においては、基材１２の厚みは３０μｍ以上９０μｍ以下の範囲である。このような基材１２の厚みとすることで農業用シート１として扱うに十分な柔軟性があり、かつ強度も保持されるので好ましい。
【００３０】
基材１２の厚みが３０μｍより薄いと、農業用シート１としての剛性がなく、強度に欠け、また、反射性が落ちるので好ましくない。また、基材１２の厚みが９０μｍを超えると農業用シートとして柔軟性に欠け、また重量感が増すためにハンドリングが悪く、農業作業者が地面に敷き詰める作業に負担が大きくなるため好ましくない。汎用のポリエチレン製マルチシートでは通常１５μｍ以上２０μｍ以下であり作業効率は軽ければ軽いほど良い。また、９０μｍを超えると基材１２の使用樹脂量が多くなるために、コスト的に高価となってしまうため好ましくない。
【００３１】
また、後述するように、基材１２は、強度を出すため、基材１２を縦延伸し、しかる後、同じ樹脂層を貼り合わせて横延伸加工を行うことが好ましい。
【００３２】
（無機系充填剤、有機系充填剤）
本実施形態の基材１２に用いる無機系充填剤および有機系充填剤は、延伸によりフィルムに空隙を発生させる目的で使用するもので、充填剤の種類は特に限定されない。また、基材１２の反射率を向上する目的を兼ねる場合もある。
【００３３】
無機系充填剤としては、例えば、重質炭酸カルシウム、軽質炭酸カルシウム、焼成クレイ、タルク、酸化珪素、珪藻土、酸化チタン、酸化マグネシウム、酸化亜鉛、硫酸バリウム、などが挙げられ、これらは脂肪酸等で表面処理されていてもよい。中でも、重質炭酸カルシウム、軽質炭酸カルシウム、焼成クレイ、タルクが、安価で成形性が良く好ましい。
【００３４】
無機系充填剤の粒径は、通常０．０１μｍ以上１５．００μｍ以下、好ましくは０．０１μｍ以上８．００μｍ以下のものが使用できる。なお、「平均粒子径」とは、体積基準で測定した粒径分布の統計的平均値として定義され、公知の粒子径分布測定装置（例えば、商品名「ＬＡ−９２０」、株式会社堀場製作所製）によって測定された値を意味する。
【００３５】
有機系充填剤としては、主成分である熱可塑性樹脂とは異なる種類の樹脂を選択することが好ましい。例えば、ポリエチレンテレフタレート、ポリブチレンテレフタレート、ポリカーボネート、ポリアミド、ポリエチレンナフタレート、ポリスチレン、メラミン、ポリエチレンサルファイト、ポリイミド、ポリエチルエーテルケトン、ポリエーテルエーテルケトン、ポリフェニレンサルファイト、ポリ−４−メチル−１−ペンテン、ポリメチルメタクリレート、環状オレフィンの単独重合体や環状オレフィンとエチレンとの共重合体等で、融点が１２０℃〜３００℃、ないしはガラス転移温度が１２０℃〜２８０℃を有するものを挙げることができる。
【００３６】
上記の無機系充填剤または有機系充填剤の中から一種を選択してこれを単独で使用してもよいし、二種以上を組み合わせて使用してもよい。また、無機系充填剤および有機系充填剤のいずれか一方又は両方の含有量は１質量％以上６５質量％以下であることが好ましく、２質量％以上５５質量％以下であることがより好ましい。含有量が６５質量％を越えると、縦延伸後に行う横延伸時に基材１２が破断し易くなるため好ましくない。
【００３７】
本実施形態の基材１２には、必要に応じて結露を防ぐために、非イオン性界面活性剤（例えばグリセリン脂肪酸エステル、ペンタエリスリトール脂肪酸エステル、ポリオキシプロピレン・ポリオキシエチレンブロックポリマーなど）、陰イオン性界面活性剤（例えば、スルホン酸塩＜Ｎａ、Ｋ、アンモニウム＞、アルキルベンゼンスルホン酸塩など）あるいは両イオン性界面活性剤などから１種あるいは複数種を混合して添加することができる。
【００３８】
また、滑剤として、流動パラフィン、合成パラフィン、マイクロクリスタリンワックスなどの脂肪族炭化水素、直鎖アルコールのステアリン酸エステル、高級脂肪酸アマイドなどの滑剤を適宜に選択して添加することができる。
【００３９】
（空隙率）
本実施形態の基材１２は、空隙率が３５％以上６０％以下である。ここで空隙率とは、基材１２中に占める空隙の割合を示しており、下記式１により算出できる。
空隙率（％）＝｛（ρｏ−ρ）／ρｏ｝×１００・・・（式１）
上式中、ρｏは、基材１２の真密度を示し、ρは基材１２の密度（ＪＩＳ  Ｐ  ８１１８に準拠）を示すが、延伸前の材料が多量の空気を含有するものでない限り、真密度は延伸前の密度にほぼ等しくなる。
【００４０】
本実施形態で使用される基材１２は、上式で算出された空隙率が３５％以上であることで、菌を通さないが、水蒸気やガスを透過する滅菌用包装材料としての機能を発現する上で好ましく、６０％以下であることが、農業用シート１としての強度を保持する上で好ましい。空隙率が３５％未満であると、透湿度が悪くなるため農業用シート１として使用できず、６０％を超えると、農業用シート１としての強度が不足する傾向にあるため好ましくない。空隙率は、より好ましくは、４０％以上５８％以下である。
【００４１】
本実施形態の基材１２は、ＪＩＳ  Ｚ  ８７２２に準拠して測定した不透明度が７０％〜１００％であることが好ましい。７０％未満では紙状の外観を視認出来ず農業用シートとした際の反射率が低下するため好ましくない。
【００４２】
基材１２の密度は０．５０ｇ／ｃｍ3以上０．９０ｇ／ｃｍ3以下であることが好ましい。
【００４３】
（基材製造方法）
基材１２を構成する樹脂膜の製造方法に関しては特に限定されず、公知の製造方法が用いられる。
例えば、共押し出しにより複数の押出機により溶融した樹脂をフィードブロックまたはルチマニホールドにより一台のダイで製造する。基材１２は、このようにして製造した基材１２を構成する樹脂膜単層で形成されていてもよいし、基材１２を構成する樹脂膜複数層を積層したものであってもよい。
【００４４】
（空隙の形成方法）
本実施形態において基材１２を構成する樹脂膜を延伸してもよい。延伸する場合には、公知の種々の方法が使用できる。例えば、縦方向一軸延伸、縦方向一軸多段延伸、横方向一軸延伸、縦横逐次二軸延伸、縦横同時二軸延伸、またはこれらの組合せ等により、一軸あるいは二軸方向に延伸することができる。
【００４５】
熱可塑性樹脂であるポリプロピレン系樹脂の融点以下の温度にて延伸することにより、無機系充填剤または有機系充填剤と熱可塑性樹脂の界面で剥離が起こり、これが延伸により伝播し拡大することで微細な空隙が形成される。
【００４６】
また、無機系充填剤および有機系充填剤を含む基材１２を構成する樹脂を押出機を用いて成膜し、基材１２を構成する樹脂膜から充填剤を除去した後に基材１２を構成する樹脂膜を延伸することにより空隙を形成してもよい。基材１２を構成する樹脂膜から充填剤を除去する際には、液体などが用いられる。
【００４７】
使用する液体は、熱可塑性樹脂シート中の充填剤の種類に応じて適宜選択されるが、充填剤が炭酸カルシウム等の本質的に酸に溶解するものである場合には、酸性水溶液を用いることができる。充填剤を除去する方法としては、液体を基材１２を構成する樹脂膜にシャワー状に浴びせる方法、液体を入れた槽に基材１２を構成する樹脂膜を浸漬する方法等が挙げられる。
【００４８】
液体により充填剤を除去する方法は回分式でも連続式でもよいが、生産性の観点から連続式が好ましく、例えば、２つ以上のロールを中に配置した槽に液体を入れ、回転する前記ロールにより基材１２を構成する樹脂膜を搬送し液体中を通過させる方法が挙げられる。
【００４９】
液体が酸性またはアルカリ性水溶液である場合には、充填剤が除去された基材１２を構成する樹脂膜をさらに水で洗浄することが好ましい。基材１２を構成する樹脂膜を洗浄する場合には、通常は基材１２を構成する樹脂膜に溶解した塩等が析出してこない程度まで基材１２を構成する樹脂膜を洗浄すればよい。
【００５０】
これら延伸と積層はいずれの組合せで行ってもよい。中でも、外層と内層に分け、内層基材層を縦延伸した後、内層表面層に同じ樹脂の外層を積層させてから横延伸をして積層体を製造させることにより、紙状の風合を生じて反射率が向上する。また、基材１２の強度を向上することができる。
【００５１】
［補強樹脂層］
本実施形態の補強樹脂層１１は、基材１２の少なくとも一方の面に形成され酢酸ビニル含有率が１０質量％以上３０質量％以下のエチレン−酢酸ビニル共重合体を含んでいる。
【００５２】
補強樹脂層１１として使用する樹脂は、水蒸気の透過度が大きく、押出ラミネーシヨン適性の優れたものであることが必要である。このような観点から補強樹脂層１１の形成材料としては、エチレン−酢酸ビニル共重合体を用いる。特に、エチレン−酢酸ビニル共重合体としては酢酸ビニル含有率が１０質量％以上３０質量％以下でＭＩが１５以上４５以下であるものが適当である。
【００５３】
酢酸ビニル含有率が１０質量％以下のものでは透湿度が１００ｇ／ｍ2／２４ｈｒ（温度４０℃、相対湿度９０％、厚さ２５μ）と透湿度が小さく、栽培土壌中の水分が大気中に放出できないため実用性に欠け好ましくない。一方、酢酸ビニル含有率が３０質量％以上のものでは、押出された皮膜の滑性が悪く製品化が困難でありかつ酢酸ビニル臭が強くなるために実用上好ましくない。上記のように、酢酸ビニル含有率が１０質量％以上３０質量％以下のエチレン−酢酸ビニル共重合体を使用した場合に、農業用シート材に必要な適度な透湿度が得られる。
【００５４】
補強樹脂層１１を形成するエチレン−酢酸ビニル共重合の厚さは、薄い方が透湿度が大きくなり好ましいが、薄くなりすぎるとラミネーシヨン加工時の作業性や補強材としての強度の面で問題が生じる。一方、補強樹脂層１１を形成するエチレン−酢酸ビニル共重合の厚さが厚くなると、ラミネーシヨン加工時の作業性や補強材としての強度の面で問題はなくなるが透湿度が低下して好ましくない。エチレン−酢酸ビニル共重合体の厚さは基材１２との積層の場合は３０μｍ以上５０μｍ以下が適当である。
【００５５】
また、補強樹脂層１１の基材１２と反対の外表面をマット面として形成することが好ましい。マット面とすることで、製造時、保存時のスタッキングを防止することができる。また、マット状の外表面とすることで、補強樹脂層１１は不透明で白色となり、基材１２の白色度が増し農業用シート１として使用した際に、より優れた散乱反射を得ることができる。
【００５６】
［農業用シート］
本実施形態による農業用シート１を、図１に示す一実施形態例を参照して説明する。
本実施形態の農業用シート１は、基材１２と、前記基材１２の少なくとも一方の面に形成される補強樹脂層１１とを、少なくとも備える農業用シート１でる。前記基材１２は、ポリプロピレン系樹脂を含み、無機系充填剤および有機系充填剤のいずれか一方又は両方を含有し、空隙率が３５％以上６０％以下であり、且つ、厚みが３０μｍ以上９０μｍ以下であり、また、前記補強樹脂層１１は、酢酸ビニルの含有量が１０質量％以上３０質量％のエチレン−酢酸ビニル共重合体を含むことを特徴とする。
【００５７】
本実施形態では補強樹脂層１１として、酢酸ビニル含有率が高い１０質量％以上３０質量％以下のエチレン−酢酸ビニル共重合体を使用する。このため、基材１２と補強樹脂層１１の接着強度が弱いという問題が生じる。従って、基材１２の補強樹脂層１１と積層する面に補強樹脂層１１との接着性を改良する目的でアンカーコート層１３を設けてもよい。基材１２のポリプロピレン対する基材１２の積層面に、変成エチレン−酢酸ビニル共重合体樹脂等からなるアンカーコート層１３を設けることにより接着強度の低下を防止することもできる。
即ち、図1に記載したように、表面から順に基材１２とアンカーコート層１３と補強樹脂層１１とが積層された構成である。
【００５８】
アンカーコート層１３としては、変成エチレン−酢酸ビニル共重合体樹脂等が適している。例えば、アドコートＡＤ−３７Ｐ２９５（東洋モートン）が好適に使用できる。
【００５９】
（帯電防止剤）
本発明の農業用シート１の各層を形成する樹脂には、必要に応じて、帯電防止剤を練り混むかあるいは塗布することができる。これら帯電防止剤としては、例えば、アミン、イミダゾリン、アミン酸化エチレン付加体、４級アンモニウム塩等のカチオン性帯電防止剤、ホスフェート、アルキルアリルホスホン酸、アジピン酸、グルタミン酸等のアニオン性帯電防止剤、多価アルコール、多価アルコールエステル、高級アルコールエチレンオキサイド付加体、ポリエーテル、アルキルフェノールエチレンオキサイド付加体、脂肪酸のグリセリンエステル、脂肪酸アミドおよびそのエチレンオキサイド付加物等の非イオン性帯電防止剤、またカチオン基とアニオン基の両方を有する例えばアルキルアミンに無水マレイン酸を作用させたグアニジン塩、ポリエチレンイミンから誘導されるスルホン酸などの両性帯電防止剤等いずれも使用できる。
【００６０】
さらに好ましい帯電防止剤としては、アルキルジエタノールアミン、ヒドロキシアルキルモノエタノールアミン、グリセリン脂肪酸エステル、ポリグリセリン脂肪酸エステル、アルキルスルホン酸ソーダ、アルキルベンゼンスルホン酸ソーダ、過塩素酸テトラアルキルアンモニウム塩等が使用できる。
【００６１】
これらは熱可塑性樹脂のガラス転移点や、押し出し延伸等の加工条件により、一種を選択してこれを単独で使用してもよいし、二種以上を組み合わせて使用することもできる。また、練り混みと塗布を同時に行っても良い。
【００６２】
また、本発明の農業用シート１では、植物の育成に有効な波長領域の紫外線又は赤外線光反射率を向上する目的で白インキ層を設けて光散乱コーティング層として利用しても良い。この光散乱コーティング層により、植物の育成に有効な波長領域の光反射率を１００％まで向上させることが可能になる。
【００６３】
本実施形態の農業用シート１は、補強樹脂層１１に酢酸ビニル含有率が１０質量％以上３０質量％以下のエチレン−酢酸ビニル共重合体を使用しているため、耐久性に優れており、また、遮水性がある。更に同時にその通気性および透湿性が優れていて、図２に示すように、栽培土壌（地中）４０から蒸発する水分（水蒸気）並びに炭酸ガスを透過させるので、これらのガスがシートの下の土壌にトラップされて樹木２０の生育および結実、果実へ悪影響を与えることがない。
【００６４】
また、雨天であっても、図３に示すように本実施形態の農業用シート１で覆われている地面および栽培土壌（地中）４０の樹木２０の根に雨水が到達することがなく、栽培土壌４０を乾燥した状態に保つことができる。
【００６５】
同時に、本実施形態の農業用シート１は、不透明度および白度が高く、これによって、太陽光線をシート表面が反射し、シートの下に到達させないので、雑草の成育が抑制される。
【００６６】
このように、本発明の農業用シート１は、天候によらず、一旦樹木２０の根元の地面上に敷いておくたけで、以後一切シートについて作業を行う必要がなく、作業性が大幅に改善される。
【００６７】
（農業用シートとしての使用法）
図２に示されるように農業用水用の排水溝３０によって囲まれ区切られた、柑橘類および桃類等の樹木２０の下の根元部の栽培土壌４０および排水溝３０全面を覆うように当該農業用シート１を敷く。ここで各区画に対応した領域の中央部には樹木２０の幹の部分にシート１に切れ目を入れて樹木２０の幹に農業用シート１をプラスチックテープでしばりつける等により、雨水が根元に達しないようにする。樹木２０の幹部の外周と農業用シート１の中心穴内側との間にはなるべく隙間がないことが望まれるが、多少あったとしても枝葉によって雨が遮られるので、本発明の農業用シート１の作用および効果を減じるものではない。土壌の水分をコントロールし、マルチ栽培の効果を一層引き出すために、農業用水用の排水溝３０を地面に設けることが好ましい。
【００６８】
排水溝３０は樹木を１本ずつ囲むように格子状に縦横に設けてもよいし、一方向のみに延びるように設けてもよい。排水溝３０を縦横に設けると、排水効率が高く栽培土壌４０の水分コントロールが容易であるが、排水溝３０を設ける作業に労力がかかる。排水溝３０を一方向のみに延びるようにした場合は、排水効率は（格子状の場合よりもいくぶん低下するが、目的とする栽培土壌４０の水分コントロールは達成できるし、排水溝３０を設ける作業も簡単である。したがって、当初から計画的にマルチ栽培用の栽培地を作る場合、根付け時にマルチ栽培が予定されている場合などには格子状の排水溝３０を設け、また、既に正木として生産されている果樹園でマルチ栽培を導入する場合などには一方向のみの排水溝３０を設けるのが良い。また、コスト的な観点から、排水溝の上に位置するシートの部分は、単に集水および排水作用が要求されるだけなので、通常のプラスチックシート（塩化ビニル樹脂、ポエチレン樹脂など）を用いることもできる。
【実施例】
【００６９】
［実施例１］
（基材の製造）
基材１２の内層を構成する樹脂組成物として、プロピレン単独重合体（日本ポリケム（株）製、商品名ノバテックＰＰ、ＭＡ−８、融点１６４℃）を６５．５質量％、高密度ポリエチレン（日本ポリケム（株）製、商品名ノバテックＨＤ、ＨＪ５８０、融点１３４℃、密度０．９６０ｇ／ｃｍ3）６．５質量％、および、平均粒径１．５μｍの炭酸カルシウム粉末２８質量％よりなる樹脂組成物を、押出機を用いて無延伸シートを得た。次いで、この無延伸シートを縦方向に４倍延伸して、一軸延伸シートを得た。
【００７０】
一方、基材１２の外層を構成する積層体の表面層用樹脂組成物として、上記同様の材料にて、プロピレン単独重合体５１．５質量％、高密度ポリエチレン３．５質量％、平均粒径１．５μｍの炭酸カルシウム粉末４２質量％、平均粒径０．８μｍの酸化チタン粉末３質量％よりなる組成物を別の押出機を用いて溶融混練し、上記で得られた一軸延伸基材の表面の両側にダイより押し出し、積層して、層構成、外層／内層／外層からなる積層シートを得た。
【００７１】
次いで、この積層シートを横方向に７倍延伸し耳部をスリットして、厚みを７０μｍの外層（１５μｍ）／内層（４０μｍ）／外層（１５μｍ）の微細な空隙を含有する基材１２得た。この条件では、基材１２全体の空隙率は５５％、不透明度９３％であった。
（補強樹脂層の製造）
【００７２】
この基材１２にアンカーコート剤を塗布した状態で、酢酸ビニル含有率が高い１８質量％のエチレン−酢酸ビニル共重合体を３０μｍ押出しコーティングすることで実施例１の農業用シート１を得た。
【００７３】
［実施例２］
実施例１と同じ基材１２を製造し、酢酸ビニル含有率が高い１０質量％のエチレン−酢酸ビニル共重合体を３０μｍ押出しコーティングすることで実施例２の農業用シート１を得た。
【００７４】
［実施例３］
実施例１と同じ基材１２を製造し、酢酸ビニル含有率が高い３０質量％のエチレン−酢酸ビニル共重合体を３０μｍ押出しコーティングすることで実施例３の農業用シート１を得た。
【００７５】
［比較例１］
実施例１と同じ樹脂構成で７０μｍの基材を製造し、酢酸ビニル含有率が低い８質量％のエチレン−酢酸ビニル共重合体を３０μｍ押出しコーティングすることで比較例１の農業用シートを得た。
【００７６】
［比較例２］
実施例１と同じ基材１２を製造し、酢酸ビニル含有率が高い１８質量％のエチレン−酢酸ビニル共重合体を１０μｍ押出しコーティングすることで比較例２の農業用シートを得た。
【００７７】
（可視光の基材反射率の測定）
紫外・可視・近赤外分光光度計（島津製作所  ＵＶ−３６００）で、積分球付属装置（ＩＳＲ−３１００）を用いて、入射角８度で可視領域４５０〜７５０ｎｍでの反射率（全反射率）を測定した。結果を表１にまとめた。
この際に、標準板としては、米国ラブスフェア社の「スペクトラロン」（テフロン（登録商標）製）を選択して測定した。この標準板は、２５０〜８００ｎｍ間で９９％以上の反射率を示す材料であり、１００％近い反射率を示す材料を正確に測定するために使用した。
【００７８】
なお、表１の判定欄に記載の「○」、「△」は、可視領域で最低反射率が９５％以上である場合を「○」、可視領域で最低反射率が９５％を下回るものがある場合を「△」として記載した。
【００７９】
【表１】
0005843181.tif 000002
【００８０】
表１の結果より、押出し樹脂のエチレン−酢酸ビニル共重合体が薄い（比較例２）と、反射率が不足することがわかった。
【００８１】
（透湿度の測定）
ＪＩＳ−Ｌ１０９９  Ａ−１法により測定した透湿度の結果を表２にまとめた。尚、表２の判定欄に記載の「○」、「△」は、透湿度が１００ｇ／ｍ2・ｄａｙ以上である場合を「○」、透湿度が１００ｇ／ｍ2・ｄａｙ未満で透湿度不足である場合を「△」と記載した。
【００８２】
【表２】
0005843181.tif 000003
【００８３】
表２の結果よりより、酢酸ビニル含有率が低い８質量％であるエチレン−酢酸ビニル共重合体を補強樹脂層１１とすると透湿度が不足することが判明した。
【符号の説明】
【００８４】
１    農業用シート
１１    補強樹脂層
１２    基材
１３    アンカーコート層
２０    樹木
３０    排水溝
４０    栽培土壌（地中）
【要約】      （修正有）【課題】高い耐久性を有するとともに、高い遮水性を有しながら透湿性および通気性を有するなど農業用シート材に要求される全ての特性に優れ、作業性を改善することができる農業用シートを提供する。【解決手段】基材１２と、前記基材１２の少なくとも一方の面に形成される補強樹脂層１１とを、少なくとも備える農業用シート１であって、前記基材１２は、ポリプロピレン系樹脂を含み、無機系充填剤および有機系充填剤のいずれか一方又は両方を含有し、空隙率が３５％以上６０％以下であり、且つ、厚みが３０μｍ以上９０μｍ以下であり、前記補強樹脂層１１は、酢酸ビニルの含有量が１０質量％以上３０質量％のエチレン‐酢酸ビニル共重合体を含むことを特徴とする農業用シート１である。【選択図】図１【図１】
0005843181.tif 000004
【図２】
0005843181.tif 000005
【図３】
0005843181.tif 000006